(57)【特許請求の範囲】
【請求項１】
（ａ）２個の反応性シリル基を有する化合物、および（ｂ）少なくとも３個の反応性シリル基を有する化合物の少なくとも１つと、
酸生成触媒と、
顔料または顔料チップとの均質な混合物を含むオンデマンド硬化型硬化性インク組成物。
【請求項２】
（ａ）２個の反応性シリル基を有する化合物、および（ｂ）少なくとも３個の反応性シリル基を有する化合物の少なくとも１つと、
酸生成触媒との均質な混合物を含むクリアコートをインクジェット印刷するステップを含む、画像形成された製品を形成する方法。
【発明の詳細な説明】
【０００１】
発明の分野
本発明は、湿分硬化性インク組成物、特に反応性シリル官能性を有するものとその使用に関する。
【０００２】
発明の背景
湿分硬化性組成物は湿分存在下で硬化して、架橋した材料を形成する。湿分は組成物に添加することもできるが、典型的には大気から、または組成物が塗布される基材から得られる。
【０００３】
ほとんどの湿分硬化性組成物は、イソシアネート含有化合物をベースとする。しかしこれらの組成物は、周知の不都合を有する。その他の湿分硬化性組成物は、湿分存在下で反応して硬化した（すなわち架橋した）材料を形成する基（例えばアルコキシシリルまたはアシルオキシシリル部分）を有するポリマーを含む。アルコキシシリルまたはアシルオキシシリル官能基を含む湿分硬化性組成物は、典型的に２つの反応で硬化する。第１の反応では、湿分および触媒の存在下でアルコキシシリルまたはアシルオキシシリル基が加水分解して、シラノール基を有する化合物を形成する。第２の反応では、触媒存在下でシラノール基が、その他のシラノール、アルコキシシリル、またはアシルオキシシリル基と縮合して−Ｓｉ−Ｏ−Ｓｉ−結合を形成する。２つの反応はシラノール官能性化合物の生成時に、実質的に同時に起きる。２つの反応のために一般に使用される触媒としては、プレンステッドおよびルイス酸が挙げられる。単一材料が双方の反応を触媒しても良い。
【０００４】
アルコキシシリル基を有するポリマーについて、加水分解反応を以下に概略的に示す。
【化３】
0004567267.tif 000002
【０００５】
得られるシラノール（ＳｉＯＨ）基は、酸触媒の存在下で安定でなく、その他のシラノールまたはアルコキシシリル基と即座に縮合して、シラノール官能性化合物とアルコキシシリル官能性化合物との縮合反応について以下で概略的に示すように、−Ｓｉ−Ｏ−Ｓｉ−結合を形成する。
【化４】
0004567267.tif 000003
【０００６】
好ましくは、例えば基材に湿分硬化性組成物が塗布されると、加水分解および縮合反応が迅速に進行する。
【０００７】
このような組成物については、接着剤、シーラント、およびコーティングとして有用であると述べられている。
【０００８】
いくつかの既知のシランインク組成物は、インクバインダー中に触媒として添加された酸または塩基を含有する。このようなインクは、短い可使時間を有しがちである。このようなインク組成物の保管寿命は、加水分解性シラン化合物の濃度に左右されるので、インクは典型的に多量の溶剤または水を含有する。このようなインクの保管寿命を延ばす試みとしては、最初に制御された条件下でアルコキシシリル化合物を加水分解して縮合し、次に反応生成物をインクバインダーの一部として使用することが挙げられる。
【０００９】
場合によってはその他の硬化性シロキサンインク組成物は、インクの貯蔵安定性を増大させるため触媒を含有しない。これらのインクは１５０〜２００℃に５〜１０分間加熱して加水分解反応を加速する必要があり、さもなければそれらは制御された温度および湿度では非常に緩慢に反応する。加熱を要するインクは、比較的低い融解温度を有するまたは熱で容易に歪む基材での使用には適さない。またこのような緩慢な硬化は、制御されない液滴の広がりと色のにじみによって印刷解像度に影響する。
【００１０】
ほとんどの硬化性インクは、アクリレートおよびエポキシの化学的性質をベースとする。アクリレートベースのインクは、フリーラジカル反応によって迅速に硬化し、良好な耐候性を有する。しかしアクリレートベースのインクは、典型的に硬化中に酸素阻害を被って表面が収縮し、光沢が低下する一因となる。
【００１１】
エポキシベースのインクはアクリレートベースのインクよりも収縮が少なく、良好な付着性を提供し、硬化中に酸素阻害されない。しかしエポキシベースのインクは典型的に耐候性に劣り、フリーラジカル反応速度と比較して、比較的低いカチオン反応速度を有するかもしれない。
【００１２】
発明の概要
本発明は、インクジェット印刷でき、例えばガラスおよびポリマーのような種々の基材に付着する硬化性インク組成物を提供する。「硬化性」とは、反応性シリル基が湿分存在下で加水分解し、活性化された触媒存在下で反応して−Ｓｉ−Ｏ−Ｓｉ−結合を形成するシラノール基を有する化合物を形成する、あるいは活性化された触媒存在下で反応して−Ｓｉ−Ｏ−Ｓｉ−結合を形成するシラノール基を形成することのどちらかを意味する。
【００１３】
本発明のインク組成物は、所望の用途次第で、ポリジメチルシロキサンなどの非常に可撓性の、またはケイ酸塩などの非常に硬質の硬化インクを提供するように調合できる。硬化性インク組成物には貯蔵安定性もあり、オンデマンド硬化性で所定の時間で迅速に硬化する。「貯蔵安定性」とは、組成物が遮光容器内で少なくとも３週間、そして好ましくは少なくとも６ヶ月間安定していることを意味する。本発明のインク組成物は、高光沢で透明性を有するインクも提供する。本発明のインク組成物は、安定であるために水または溶剤で希釈する必要がない。
【００１４】
一態様では、本発明は、（ａ）２個の反応性シリル基を有する化合物、および（ｂ）少なくとも３個の反応性シリル基を有する化合物の少なくとも１つ、酸生成触媒、および顔料または顔料チップを含む均質な混合物を含むオンデマンド硬化型硬化性インク組成物を提供する。酸生成触媒は、例えば組成物を紫外線、可視光、電子線、またはマイクロ波放射によって加熱または照射して、活性化（プレンステッドまたはルイス酸を遊離させる）しても良い。
【００１５】
別の態様では、本発明は、インクジェット印刷可能であるインクを提供する。
【００１６】
別の態様では、本発明は、セラミック基材上に本発明の硬化したインク組成物を含む、画像形成されたセラミック製品を提供する。
【００１７】
別の態様では、本発明は、少なくとも３個の反応性シリル基を有する化合物、顔料チップ、および酸生成触媒をコンスタントに混合しながら逐次組み合わせるステップを含む、オンデマンド硬化型硬化性インク組成物を製造する方法を提供する。
【００１８】
別の態様では、本発明は、本発明の湿分硬化性インク組成物を基材上にインクジェット印刷するステップを含む、画像形成された製品を形成する方法を提供する。
【００１９】
別の態様では、本発明は、（ａ）２個の反応性シリル基を有する化合物、および（ｂ）少なくとも３個の反応性シリル基を有する化合物の少なくとも１つと、酸生成触媒との均質な混合物を含む、画像をオーバープリントするためのオンデマンド硬化型硬化性組成物を提供する。
【００２０】
本発明の硬化性インク組成物は、例えばポリメチルメタクリレート（ＰＭＭＡ）、シリコーンゴム、セラミック、およびガラスのもののような種々の基材に対して、優れた付着性を有するように調合できる。本発明のインク組成物は室温で迅速に硬化でき、それらの無機主鎖のために、優れた屋外耐候性を有することが期待される。
【００２１】
発明の詳細な説明
反応性シリル官能性化合物
本発明の硬化性インク組成物は、１）典型的に２個のヒドロキシシリル基または２個のアルコキシシリル基のどちらかに結合したケイ素原子である、反応性シリル基を１分子あたり少なくとも２個有する化合物、および２）反応性シリル基を１分子あたり少なくとも３個有する化合物の少なくとも１つを含有する。本発明のインク組成物は、上述の化合物のクラスの双方からの化合物の混合物を含有しても良い。
【００２２】
本発明で有用な反応性シリル官能性化合物は、多種多様な主鎖を取り込んで反応性シリル基を支持することができ、その結果、このような化合物は概して以下の構造によって表すことができる。
【化５】
0004567267.tif 000004
上式において、Ａは、例えば、化学結合（すなわち原子なし）と、アルキル基（好ましくは１〜３０個、より好ましくは１２〜２０個の炭素原子を有する）と、シクロアルキル基（好ましくは３〜３０個、より好ましくは６〜１０個の炭素原子を有する）と、アリール基（好ましくは６〜約３０個の炭素原子を有する）と、酸素、イオウなどのカルコゲン（ＶＩｂ族元素）と、直鎖、分枝鎖、ブロック、またはグラフト構造であっても良いポリマー基とから選択されても良いｋ価の基である。適切なポリマー基の制限を意図しない例としては、ポリシロキサン、ポリアクリレート、ポリアミド、ポリオレフィン、ポリエーテル、ポリエステル、ポリウレタン、およびポリホスファゼン、ならびにそれらの誘導体及び組み合わせが挙げられる。ポリマー基は、（シラノールを形成する）ヒドロキシ−、アシルオキシ−、またはアルコキシ−末端基を有しても良く、あるいはペンダントのシラノール、アシルオキシシリル、またはアルコキシシリル基を有しても良い。
【００２３】
各Ｇは、独立に、少なくとも２個の原子価を有する任意の多価基を表す。Ｇの制限を意図しない例としては、−Ｓｉ（ＯＲ）ｘ−（式中、ｘ＝０〜２、炭化水素ジイルおよびオキシジイル、例えばメチリデン、エチリデン、１，３−プロパンジイル、１，５−ペンタンジイル、２−オキソ−プロパンジイル、フェニレン（アレーンジイル）などのアルカンジイルおよびオキシジイルである。）と、酸素やイオウなどのカルコゲンと、例えばペンタエリスリトールトリイルなどの炭化水素トリイルとが挙げられる。アルコキシ−またはヒドロキシシリル基の縮合硬化を阻害する基を含有しない限り、Ｇの正確な性質は臨界的でない。
【００２４】
各Ｒ1は、独立に、水素、アルキル基（好ましくは１〜３０個、より好ましくは１〜４個の炭素原子を有する）、シクロアルキル基（好ましくは３〜３０個、より好ましくは６〜１０個の炭素原子を有する）、アルカノイル基（好ましくは２〜３０個、より好ましくは２〜４個の炭素原子を有する）、またはアロイル基（好ましくは７〜約３０個の炭素原子を有する）を表す。
【００２５】
各Ｒは、独立に、水素、アルキル基（好ましくは１〜３０個、より好ましくは１〜１０個の炭素原子を有する）、シクロアルキル基（好ましくは３〜３０個、より好ましくは６〜１０個の炭素原子を有する）、アルカノイル基（好ましくは２〜３０個、より好ましくは２〜１０個の炭素原子を有する）、またはアロイル基（好ましくは７〜約３０個の炭素原子を有する）を表す。
【００２６】
各ｎは０、１、または２のいずれかであり、ただし上述の構造１または構造２のいずれかの化合物は、少なくとも２個の反応性シリル基を有し、各ｊは独立に０または１以上の整数を表し、ｋは１以上の整数を表し、ｍは３以上の整数を表す。
【００２７】
この技術分野で周知のように、置換は許容されるだけでなく望ましいことが多く、置換は本発明で使用される化合物で予期される。議論および特定置換基群に関する記述を簡素化する手段として、置換できる化学種と置換できない化学種とを区別するために、「基」および「部分」という用語を使用する。したがって置換基について述べるのに「基」または「アリール基」いう用語を使用する場合、その置換基は基本的な基の文字どおりの定義を越える追加的置換基の使用を含む。「部分」という用語を置換基について述べるのに使用する場合、非置換基のみを含めることが意図される。例えば「アルキル基」という句は、メチル、エチル、プロピル、ｔ−ブチル、シクロヘキシル、イソオクチル、オクタデシルなどの純粋な炭化水素アルキル鎖だけでなく、ヒドロキシル、アルコキシ、フェニル、ハロゲン原子（Ｆ、Ｃｌ、Ｂｒ、およびＩ）、シアノ、ニトロ、カルボキシなどの技術分野で既知の置換基を持つアルキル鎖も含めることを意図する。例えばアルキル基としては、エーテル基（例えばＣＨ2ＣＨ2ＣＨ2−Ｏ−）、ハロアルキル、ニトロアルキル、カルボキシアルキル、ヒドロキシアルキル、スルホアルキルなどが挙げられる。
【００２８】
他方、「アルキル部分」という句は、メチル、エチル、プロピル、ｔ−ブチル、イソオクチル、オクタデシルなどの純粋な炭化水素アルキル鎖のみの包含に限定される。非常に強く求電子性または酸化性の置換基などの活性成分と反応する置換基、あるいはカチオン硬化触媒（例えば三級アミンなど）を顕著に阻害する塩基性材料は、もちろん当業者によって不活性でないまたは無害でないとして除外される。
【００２９】
上述のように、ラジカルＡのための好ましい基としては、シラノール−またはアルコキシ−末端基含有ポリシロキサン、ポリアクリレート、ポリオレフィンおよびポリエーテルが挙げられる。
【００３０】
１．二官能性シラン化合物
本発明の組成物は、例えば１分子あたり２個のシラノール基または２個のアルコキシシリル基を有する、二官能性シラン化合物を少なくとも１個含有できる。これらの化合物はポリマー主鎖、および硬化したインクの架橋密度の調節を提供する。
【００３１】
制限を意図しない前述の化合物の特定例としては、分子量４００〜１５０，０００を有するヒドロキシおよび／またはアルコキシ末端ポリジメチルシロキサンと、ヒドロキシおよび／またはアルコキシ末端ジフェニルシロキサン−ジメチルシロキサン共重合体と、ヒドロキシおよび／またはアルコキシ末端ポリジフェニルシロキサンと、ヒドロキシシリルおよび／またはアルコキシシリル末端ポリトリフルオロプロピルメチルシロキサン、ポリエステル、ポリウレタン、およびポリアクリレートと、ジエチルジエトキシシラン、ジメチルジメトキシシラン、ジエチルジエトキシシラン、ジイイソブチルジメトキシシラン、ジメチルジエトキシシラン、ジイイソプロピルジメトキシシラン、ビス（３−シアノプロピル）ジメトキシシラン、（２−クロロエチル）メチルジメトキシシラン、クロロメチルメチルジエトキシシラン、（２−クロロエチル）メチルジイイソプロポキシシラン、（３−クロロプロピル）メチルジメトキシシラン、（３−シアノプロピル）メチルジメトキシシラン、シクロヘキシルエチルジメトキシシラン、ドデシルメチルジエトキシシラン、イソブチルメチルジメトキシシラン、３−メルカプトプロピルメチルジメトキシシランや、メルカプトメチルメチルジエトキシシラン、メタクリロキシプロピルメチルジエトキシシラン、メタクリロキシプロピルメチルジメトキシシラン、メチルジエトキシシラン、メチルジメトキシシラン、ｎ−オクタデシルメチルジエトキシシランや、ｎ−オクチルメチルジエトキシシラン、ジシクロペンチルジメトキシシランなどのジアルキル−および置換ジアルキル−ジアルコキシシランと、ジフェニルジメトキシシラン、フェニルジエトキシシラン、フェニルメチルジエトキシシラン、フェニルメチルジメトキシシランなどのアリールおよびジアリール置換アルコキシシランと、１，４−ビス（ヒドロキシジメチルシリル）ベンゼン、１，３−ビス（メトキシジメチルシリル）ベンゼンなどのヒドロキシシリルおよびアルコキシシリル置換アレーンと、ビス（トリメチルシリルメチル）ジメトキシシラン、トリメチルシリルメチルジメトキシシランなどのトリアルキルシリル置換アルコキシシランと、１，１−ジエトキシ−１−シラシクロペント−３−エンなどの環状アルコキシシランと、ジメチルジアセトキシシラン、ビニルメチルジアセトキシシラン、ジエチルベンゾイルオキシアセトキシシランなどのアシルオキシ置換シランと、ジフェニルシランジオール、ジシクロヘキシルシランジオールなどのジェミナルシランジオールと、３−（３，３，３−トリフルオロプロピル）ヘプタメチルトリシロキサン、ヘキサメチルトリシロキサン、オクタメチルテトラシロキサンなどのアルキルおよび／またはアリール置換環状シロキサンと、ビニルメチルジエトキシシラン、ビニルメチルジメトキシシラン、ビニルフェニルジエトキシシランなどのアルケニル置換アルコキシシランとが挙げられる。
【００３２】
２個の反応性シリル基を有する好ましい化合物は、ヒドロキシ末端ポリジメチルシロキサンおよびポリジエチルシロキサン（すなわちＳｉ−ＯＨ末端基を有する）である。
【００３３】
２．少なくとも３個の反応性シリル基を有するシラン
本発明の組成物は、１分子あたり少なくとも３個、好ましくは４〜６個の反応性シリル基を有する化合物を少なくとも１つ含有することができる。反応性シリル基は、例えばアルコキシシリルまたはアシルオキシシリル基であることができる。
【００３４】
制限を意図しない前述の化合物の特定例としては、例えばイソブチルトリメトキシシラン、メチルトリエトキシシラン、メチルトリメトキシシラン、オクチルトリエトキシシラン、プロピルトリメトキシシラン、フェニルトリメトキシシラン、クロロプロピルトリエトキシシラン、クロロプロピルトリメトキシシラン、メルカプトプロピルトリメトキシシラン、グリシジルオキシプロピルトリメトキシシラン、メタクリロキシプロピルトリメトキシシラン、ビニルトリエトキシシラン、ビニルトリメトキシシランなどの三官能性架橋剤と、例えばテトラメトキシシラン、テトラエトキシシラン、１，３−ジメチルテトラメトキシジシロキサン、１，３−ジ−ｎ−オクチルテトラメトキシジシロキサン、１，３−ジビニルテトラエトキシジシロキサン、１，１，３，３−テトラエトキシ−１，３−ジメチルジシロキサン、テトラキス（ブトキシエトキシエトキシ）シラン、テトラキス（エトキシエトキシ）シラン、テトラキス（トリメチルシロキシ）シラン、テトラキス（２−エチルヘキソオキシ）シラン、テトラキス（２−メタクリロキシエトキシシラン）、テトラキス（メトキシエトキシエトキシ）シラン、テトラキス（メトキシエトキシ）シラン、テトラキス（メトキシプロポキシ）シラン、テトラ−ｎ−プロポキシシランなどの四官能性架橋剤と、ビス［３−（メチルジメトキシシリル）プロピル］−ポリプロピレンオキシド、ビス（トリエトキシシリル）エタン、ビス（トリエトキシシリル）エチレン、ビス（トリエトキシシリル）メタン、１，９−ビス（トリエトキシシリル）ノナン、ビス（トリエトキシシリル）１，７−オクタジエン、ビス（トリエトキシシリル）オクタン、ビス［３−（トリエトキシシリル）プロピル］−テトラスルフィド、ビス（３−（トリエトキシシリル）プロピル）ウレア、ビス（トリメトキシシリル）エタン、１，４−ビス（トリメトキシシリルエチル）ベンゼン、ビス（トリメトキシシリル）ヘキサン、ビス（トリメチルシロキシ）シクロブテン、ジ−ｔ−ブトキシジアセトキシシラン、ヘキサメトキシジシラン、ヘキサエトキシジシラン、テトラアセトキシシラン、テトラアリルオキシシラン、テトラ−ｎ−ブトキシシラン、１−（トリエトキシシリル）−２−（ジエトキシメチルシリル）エタンなどのより官能価の高い架橋剤と、ポリ（ジエトキシシロキサン）、ジエトキシシロキサン−ｓ−アルミン酸ブチル共重合体、ジエトキシシロキサン−チタン酸エチル共重合体、ジエトキシシロキサン−リン酸エチル共重合体などの官能性ポリマーとが挙げられる。
【００３５】
３個以上の反応性シラン基を有する好ましい化合物は、１，３−ジメチルテトラメトキシジシロキサン、メタクリロキシプロピルトリメトキシシラン、テトラエトキシシラン、１，３−ジオクチルテトラメトキシジシロキサン、グリシドキシプロピルトリメトキシシラン、３−ブロモプロピルトリメトキシシラン、およびジオクチルテトラエトキシジシロキサンである。
【００３６】
好ましくは反応性シリル官能性基は、インク組成物中の唯一の酸硬化性基である。
【００３７】
酸生成触媒
酸生成触媒を活性化すると、硬化性インク組成物の硬化（すなわち架橋）を開始および／または加速する酸を遊離する。より迅速な硬化を促進するために、遊離した酸は、好ましくは約３未満、より好ましくは約１未満のｐＫａを有する。活性化は、組成物を例えば紫外線、可視光、電子線またはマイクロ波放射で加熱または照射して達成されても良い。硬化機構の最初の加水分解反応に必要な湿分は、例えば基材、組成物それ自体、または最も一般的には大気湿度から得られても良い。触媒は１００部の反応性シラン官能性化合物を基準にして、典型的に約０．５〜約２０部、好ましくは約１〜約１０部、より好ましくは約２〜約７部の量で存在する。
本発明のオンデマンド硬化組成物の硬化反応を阻害するかもしれないアミンを生じる、米国特許第５，２８６，８１５号で開示されたアンモニウム塩などの塩基性化学種を含有するものを除いて、種々の触媒を本発明の実施において使用しても良い。したがって本発明の触媒は、実質的にアンモニウム塩を含まない。このような塩の少量は、硬化速度に大きく影響することなく許容されるかもしれない。本発明で使用される特に所望される触媒は、紫外線または可視光に暴露して、あるいは電子線照射に暴露して酸を遊離できるものである。好ましくは、この触媒は、活性化されると強酸と高エネルギーフリーラジカルを同時に生じる能力があるオニウム塩を含む。
【００３８】
本発明で使用するのに適したオニウム塩は、好ましくは、次のような構造を有するスルホニウムまたはヨードニウム塩である。
【００３９】
【化６】
0004567267.tif 000005
【００４０】
上式において、Ｌはアリールまたは置換アリール基であり、ｗは２〜４の整数であり、Ｙはイオウまたはヨウ素であり、Ｍは元素周期表のＩＩＩ、ＩＶ、またはＶ族元素であり、Ｘは硫酸塩、トシレート、アルキルスルホン酸塩、フルオロアルキルスルホン酸塩、フルオロアルキルまたは過フッ化アリール基である。
有用なスルホニウム塩の例としては、トリフェニルスルホニウムテトラフルオロホウ酸塩、トリフェニルスルホニウムテトラキス（ペンタフルオロベンジル）ホウ酸塩、メチルジフェニルスルホニウムテトラフルオロホウ酸塩、メチルジフェニルスルホニウムテトラキス（ペンタフルオロベンジル）ホウ酸塩、ジメチルフェニルスルホニウムヘキサフルオロリン酸、トリフェニルスルホニウヘキサフルオロリン酸、トリフェニルスルホニウムヘキサフルオロアンチモン酸塩、ジフェニルナフチルスルホニウムヘキサフルオロヒ酸塩、トリトリスルホニウムヘキサフルオロリン酸、アニシルジフェニルスルホニウムヘキサフルオロアンチモン酸塩、４−ブトキシフェニルジフェニルスルホニウムテトラフルオロホウ酸塩、４−ブトキシフェニルジフェニルスルホニウムテトラキス（ペンタフルオロベンジル）ホウ酸塩、４−クロロフェニルジフェニルスルホニウムヘキサフルオロアンチモン酸塩、トリス（４−フェノキシフェニル）スルホニウムヘキサフルオロリン酸、ジ（４−エトキシフェニル）メチルスルホニウムヘキサフルオロヒ酸塩、４−アセチルフェニルジフェニルスルホニウムテトラフルオロホウ酸塩、４−アセチルフェニルジフェニルスルホニウムテトラキス（ペンタフルオロベンジル）ホウ酸塩、トリス（４−チオメトキシフェニル）スルホニウムヘキサフルオロリン酸、ジ（メトキシスルホニルフェニル）メチルスルホニウムヘキサフルオロアンチモン酸塩、ジ（メトキシナフチル）メチルスルホニウムテトラフルオロホウ酸塩、ジ（メトキシナフチル）メチルスルホニウムテトラキス（ペンタフルオロ-ベンジル）ホウ酸塩、ジ（カルボメトキシフェニル）メチルスルホニウムヘキサフルオロリン酸、（４−オクチルオキシフェニル）ジフェニルスルホニウムテトラキス（３，５−ビス−トリフルオロメチル-フェニル）ホウ酸塩、トリス（ドデシルフェニル）スルホニウムテトラキス（３，５−ビス−トリフルオロメチル-フェニル）ホウ酸塩、４−アセトアミドフェニルジフェニルスルホニウムテトラフルオロホウ酸塩、４−アセトアミドフェニルジフェニルスルホニウムテトラキス（ペンタフルオロ-ベンジル）ホウ酸塩、ジメチルナフチルスルホニウムヘキサフルオロリン酸、トリフルオロメチルジフェニルスルホニウムテトラフルオロホウ酸塩、トリフルオロメチルジフェニルスルホニウムテトラキス（ペンタフルオロベンジル）ホウ酸塩、フェニルメチルベンジルスルホニウムヘキサフルオロリン酸、１０−メチルフェノキサンチニウムヘキサフルオロリン酸、５−メチルチアンテレニウムヘキサフルオロリン酸、１０−フェニル−９，９−ジメチルチオキサンテニウムヘキサフルオロリン酸、１０−フェニル−９−オキソチオキサンテニウムテトラフルオロホウ酸塩、１０−フェニル−９−オキソチオキサンテニウムテトラキス（ペンタフルオロベンジル）ホウ酸塩、５−メチル−１０−オキソチアンテレニウムテトラフルオロホウ酸塩、５−メチル−１０−オキソチアンテレニウムテトラキス（ペンタフルオロベンジル）ホウ酸塩、および５−メチル−１０，１０−ジオキソチアンテレニウムヘキサフルオロリン酸が挙げられる。
【００４１】
有用なヨードニウム塩の例としては、ジ（ドデシルフェニル）ヨードニウムヘキサフルオロアンチモン酸塩、ジ（ドデシルフェニル）ヨードニウムトリフレート、ジフェニルヨードニウム硫酸水素塩、４，４’−ジクロロジフェニルヨードニウム硫酸水素塩、４，４’−ジブロモジフェニルヨードニウム硫酸水素塩、３，３’−ジニトロジフェニルヨードニウム硫酸水素塩、４，４’−ジメチルジフェニルヨードニウム硫酸水素塩、４，４’−ビススクシンイミドジフェニルヨードニウム硫酸水素塩、３−ニトロジフェニルヨードニウム硫酸水素塩、４，４’−ジメトキシジフェニルヨードニウム硫酸水素塩、ビス（ドデシルフェニル）ヨードニウムテトラキス（ペンタフルオロフェニル）ホウ酸塩、（４−オクチルオキシフェニル）フェニルヨードニウムテトラキス（３，５−ビス−トリフルオロメチルフェニル）ホウ酸塩、（トリルクミル）ヨードニウムテトラキス（ペンタフルオロフェニル）ホウ酸塩、米国特許第５，５５４，６６４号で開示されるような（ＣＨ3Ｃ6Ｈ4）2Ｉ−（ＳＯ2ＣＦ3）3、米国特許第５，５１４，７２８号で開示されるような（Ｃ6Ｈ5）2Ｉ−Ｂ（Ｃ6Ｆ5）4、および米国特許第５，３４０，８９８で開示されるものが挙げられる。特に好ましいオニウム塩は、ジ（ドデシルフェニル）ヨードニウムヘキサフルオロアンチモン酸塩である。
【００４２】
オニウム塩は、典型的には紫外線照射を使用して活性化される。そのため、オニウム塩は、感熱性の基材が関与する用途で有利に用いることができる。任意に増感剤をオニウム塩に追加して酸触媒の遊離を加速しても良く、典型的な量は、１００部の反応性シラン官能性化合物を基準にして、約０．０３〜約０．１部である。適切な増感剤の例としては、ＦｏｕａｓｓｉｅｒおよびＲａｂｅｋ編Ｒａｄｉａｔｉｏｎ  Ｃｕｒｉｎｇ  ｉｎ  Ｐｏｌｙｍｅｒ  Ｓｃｉｅｎｃｅ  ａｎｄ  Ｔｅｃｈｎｏｌｏｇｙ第２巻、Ｅｌｓｅｖｉｅｒ  Ｓｃｉｅｎｃｅ  Ｐｕｂｌｉｓｈｅｒｓ  ＬＴＤ、１９９３年の第１３章で述べられるものが挙げられる。２−イソプロピルチオキサントンが、ジ（ドデシルフェニル）ヨードニウムヘキサフルオロアンチモン酸塩と共に使用するのに特に好ましい増感剤である。
【００４３】
顔料
本発明のインク組成物は、１種以上の顔料を含有する。適切な有機および無機顔料としては、カーボンブラック、酸化亜鉛、二酸化チタン、フタロシアニン、アントラキノン、ペリレン、カルバゾール、モノアゾ−およびジアゾベンズイミダゾロン、ローダミン、インジゴイド、キナクリドン、ジアゾピラントロン、ジニトラニリン、ピラゾロン、ジアゾピラントロン、ジニトラニリン、ピラゾロン、ジアニシジン、ピラントロン、テトラクロロイソインドリノン、ジオキサジン、モノアゾアクリライド、およびアントラピリミジンが挙げられる。当業者は、主要分子に付着する官能基次第で、有機顔料が異なる色調あるいは異なる色さえ有することを理解するであろう。
【００４４】
市販の有用な有機顔料の例としては、Ｃ．Ｉ．（すなわちＣｏｌｏｕｒ  Ｉｎｄｅｘ  Ｉｎｔｅｒｎａｔｉｏｎａｌ第３版、第４訂、（１９９２−）、Ｔｈｅ  Ｓｏｃｉｅｔｙ  ｏｆ  Ｄｙｅｒｓ  ａｎｄ  Ｃｏｌｏｕｒｉｓｔｓ、イギリス国ウェストヨークシャー州ブラッドフォード）品名ＰＢ  １、ＰＢ  １５、ＰＢ  １５：１、ＰＢ  １５：２、ＰＢ  １５：３、ＰＢ  １５：４、ＰＢ  １５：５、ＰＢ  １５：６、ＰＢ  １６、およびＰＢ  ６０（青色顔料）と、ＰＢ  ５、ＰＢ  ２３、およびＰＢ  ２６５（褐色顔料）と、ＰＧ  １、ＰＧ  ７、ＰＧ  １０、ＰＧ  ３６（緑色顔料）と、ＰＹ  ３、ＰＹ  １４、ＰＹ  １６、ＰＹ  １７、ＰＹ  ２４、ＰＹ  ６５、ＰＹ  ７３、ＰＹ  ８３、ＰＹ  ９５、ＰＹ  ９７、ＰＹ  １０８、ＰＹ  １０９、ＰＹ  １１０、ＰＹ  １１３、ＰＹ  １２８、ＰＹ  １２９、ＰＹ  １３８、ＰＹ  １３９、ＰＹ  １５０、ＰＹ  １５４、ＰＹ  １５６、およびＰＹ  １７５（黄色顔料）と、ＰＯ  ５、ＰＯ１５、ＰＯ  １６、ＰＯ  ３１、ＰＯ  ３４、ＰＯ  ３６、ＰＯ  ４３、ＰＯ  ４８、ＰＯ  ５１、ＰＯ  ６０およびＰＯ  ６１（橙色顔料）と、ＰＲ  ４、ＰＲ  ５、ＰＲ  ７、ＰＲ  ９、ＰＲ  ２２２、ＰＲ  ２３、ＰＲ  ４８、ＰＲ  ４８：２、ＰＲ  ４９、ＰＲ  １１２、ＰＲ  １２３、ＰＲ  １４９、ＰＲ  １６６、ＰＲ  １６８、ＰＲ  １７０、ＰＲ  １７７、ＰＲ  １７９、ＰＲ  １９０、ＰＲ  ２０２、ＰＲ  ２０６、ＰＲ  ２０７、ＰＲ  ２２４（赤色）と、ＰＶ  １９、ＰＶ  ２３、ＰＶ  ３７、ＰＶ  ３２およびＰＶ  ４２（紫色顔料）と、ＰＢＬＡＣＫ（黒色）の下に知られるものが挙げられる。
【００４５】
選択された硬化性インクビヒクルに組み込むために、顔料を磨砕する。インクジェットインクとして使用する場合、顔料は磨砕後の大きさが好ましくは１μｍ未満である。インクを再帰反射性バッキングと組み合わせて使用する用途でインクを使用する場合、十分な透明性を提供して再帰反射を可能にし、再帰反射色を提供する粒度に顔料を磨砕すべきである。所望の透明性を提供する顔料粒度の好ましい範囲は約１０〜４００ｎｍ、より好ましくは１０〜２００ｎｍである。
【００４６】
場合によっては、顔料粒子を引き離し、それらが癒着するのを防止する非反応性バインダー樹脂と共に、顔料を磨砕する。顔料チップと称されるこのような固体／固体分散は、顔料をインクに組み込む用意ができるまで顔料粒度を維持する。提供されるチップ中における顔料とバインダー樹脂との比率は、通常約１：１〜９：１である。本発明のインク中で使用するのに有用なバインダー樹脂は顔料分散技術分野で周知であり、エチルセルロース、酢酸セルロース、ニトロセルロースなどのセルロース樹脂と、ウィスコンシン州ラシーンのＳ．Ｃ．Ｊｏｈｎｓｏｎ  Ｗａｘから商品名ＪＯＮＣＲＹＬの下に販売されるものなどのアクリル樹脂と、ポリビニルブチラル（例えばミズーリ州セントルイスのＭｏｎｓａｎｔｏ  Ｃｏ．から商品名ＢＵＴＶＡＲの下に販売されるもの）、およびポリビニルホルマール（例えばＭｏｎｓａｎｔｏ  Ｃｏ．から商品名ＦＯＲＭＶＡＲの下に販売されるもの）などのポリアセタール樹脂と、変性ロジンエステル樹脂などが挙げられる。
【００４７】
本発明のインク中で好ましい顔料チップは、二酸化チタンまたはカーボンブラックおよびエチルセルロース樹脂などの顔料を含有する。このような顔料チップは、商品名ＭＩＣＲＯＬＩＴＨ  Ｗｈｉｔｅ  Ｒ−ＡおよびＭＩＣＲＯＬＩＴＨ  Ｂｌａｃｋ  Ｃ−Ａの下にデラウェア州ニューポートのＣｉｂａ  Ｓｐｅｃｉａｌｔｙ  Ｃｈｅｍｉｃａｌｓ  Ｄｉｖｉｓｉｏｎから入手される。
【００４８】
有効量の顔料を使用して、インクに所望の色調および強度を提供する。例えばビヒクルを全組成物の重量の約２０〜９９．９％の範囲の量で、着色剤を全組成物の約０．１〜８０％の範囲の量で使用しても良い。
【００４９】
溶剤
本発明のインク組成物中に溶剤を含めて、組成物の粘度を低下させても良い。溶剤は、本発明のインク組成物のその他の成分と相溶性でなくてはならない。有用な溶剤の例としては、ケトンおよびアルコールが挙げられる。適当なケトンとしては、アセトン、シクロヘキサノン、およびメチルエチルケトンが挙げられる。適当なアルコールとしては、メタノールおよびエタノールが挙げられる。有用なその他の溶剤としては、アセトニトリル、四塩化炭素、ジクロロエタン、ジクロロメタン、ジメチルホルムアミド、ジメチルスルホキシド、エチル酢酸、ジエチルエーテル、ジイイソプロピルエーテル、テトラクロロエタン、テトラヒドロフラン、およびトリクロロエタンが挙げられる。存在する場合、溶剤はインク組成物重量の０．１〜３０％、好ましくは０．１〜１０％、より好ましくは１０％未満であり、さらにより好ましくは溶剤フリーである。
【００５０】
任意の添加剤
流れ調整剤、均染剤、粘度調整剤、抗酸化剤、ヒンダードアミン光安定剤、ＵＶ吸光剤、電解質（電気伝導性を提供する）などの従来の添加剤を本発明の組成物に添加しても良い。使用する場合、これらの添加剤は、個々にインク組成物の約０．５〜５重量％の範囲の量で存在する。
【００５１】
インク組成物
本発明の安定した硬化性インク組成物の調製は、次の手順で容易に達成される。本発明の安定したインクの調製は、単に顔料をインクビヒクルに混合するだけでは容易には達成されない。
【００５２】
しかし、顔料チップを使用すれば、分散性試験を実施して、少なくとも三官能性のシランが顔料チップを分散する能力を判定できることが分かった。分散性試験は、次のようにして行う：少なくとも三官能性のシラン１．０ｇを含有する透明ガラスバイアルに、インクに分散しようとする所望の粒度を有する０．１ｇの顔料チップを入れる。容器内のインクを撹拌棒で激しく１分間撹拌し、次に約１０分間静置する。バイアルを透かして顔料の沈降が観察されなければ、試験に合格して分散性であるとみなされる。
【００５３】
顔料チップが分散性試験に合格すれば、少なくとも三官能性のシラン、顔料チップ、二官能性シラン、硬化剤、および任意の溶剤（粘度を低下させるために使用する）を混合手段を備えた容器内で逐次組み合わせて、インク組成物を調製しても良い。
【００５４】
顔料チップが分散性試験に不合格であった場合、顔料チップ、均質な溶液を生じさせるのに十分な溶剤、少なくとも三官能性のシラン、二官能性シラン、硬化剤、およびあらゆる任意の溶剤を（この順で）混合手段を備えた容器内で逐次組み合わせて、インク組成物を調製しても良い。
【００５５】
通常の顔料を使用して本発明の硬化性インク組成物を製造する場合、シリコーン、界面活性剤、顔料、あらゆる任意の少なくとも三官能性のシラン、二官能性シランを混合手段を備えた容器内で逐次組み合わせ、分散濃縮物を形成するのに十分な時間処理して、インク組成物を調製しても良い。次に硬化剤およびあらゆる任意の溶剤を混合しながら添加する。
【００５６】
有用なシリコーン界面活性剤としては、ポリアルキレンオキシド変性ポリジメチルシロキサン（分子量＝１００〜１５，０００ｇ／モル、好ましくは３００〜５０００ｇ／モル）が挙げられる。例としてはコネチカット州グリニッジのＷｉｔｃｏ  Ｃｏｒｐ．から入手されるＳＩＬＷＥＴ  Ｌ７７、Ｌ７６０８、Ｌ７２８０、Ｌ７６０７、Ｌ７２２、Ｌ７５００、Ｌ７６０２、Ｌ７６２２、Ｌ７６０４、Ｌ７０５７、Ｌ７６０５、Ｌ７６００、およびＬ７００２が挙げられる。
【００５７】
本発明の硬化性インク組成物を製造するのにフタロシアニン顔料を使用する場合、任意に顔料、あらゆる任意の少なくとも三官能性のシラン、二官能性シランを混合手段を備えた容器内で逐次組み合わせ、分散濃縮物を形成するのに十分な時間処理してインク組成物を調製しても良い。硬化剤、およびあらゆる任意の溶剤を混合しながら添加する。「混合手段」としては、剪断ミキサー、二本または三本ロール機、メディアミル、ボールミル、撹拌機などが挙げられる。
【００５８】
特定の最終用途のために、本発明のインクの物理的特性および付着特性を調整しても良い。硬化したインクの特性は、二官能性シランと少なくとも三官能性のシランとの比率に大きく左右される。例えば概して柔軟で表面エネルギーの低い基材に対して良好な付着性を有するインクは、少なくとも三官能性のシランよりも二官能性シランを多く含有する。他方、概して硬質で、ガラスおよびセラミックなどの表面に良好な付着性を有するインクは、通常、二官能性シランよりも少なくとも三官能性のシランを多く含有する。
【００５９】
硬化後に概して柔軟なインク組成物は、２個の反応性シリル基を有する化合物を約１０〜約９０重量％、少なくとも３個の反応性シリル基を有する化合物を約５〜約４０重量％、酸生成触媒を約０．１〜約２０重量％、および顔料を約０．１〜約８０重量％含有する。好ましい範囲は、２個の反応性シリル基有する化合物が約３０〜約５０重量％、少なくとも３個の反応性シリル基を有する化合物が約１５〜約２５重量％、酸生成触媒が約０．５〜約５重量％、そして顔料が約２〜約１５重量％である。
【００６０】
硬化後に概して硬質で、ガラスおよびセラミックに対して良好な付着性を有するインク組成物は、２個の反応性シリル基を有する化合物を０〜約１０重量％、少なくとも３個の反応性シリル基を有する化合物を約４０〜約９５重量％、酸生成触媒を約０．１〜約２０重量％、および顔料を約０．２〜約８０重量％含有する。好ましい範囲は、２個の反応性シリル基を有する化合物が約２〜約５重量％、少なくとも３個の反応性シリル基を有する化合物が約５０〜約８０重量％、酸生成触媒が約０．５〜約５重量％、そして顔料が約２〜約１５重量％である。
【００６１】
本発明のインク組成物は、２１℃で約５０ｃｐｓ（ｍＰａｓ）まで、好ましくは約２５ｃｐｓ（ｍＰａｓ）まで、より好ましくは約１５ｃｐｓ（ｍＰａｓ）未満のブルックフィールド粘度を有することができる。
【００６２】
本発明のインク組成物は、スクリーン印刷、フレキソ印刷、およびオフセットなどの従来のインク印刷技術を使用して基材に適用しても良い。しかし本発明のインク組成物は、インクジェット印刷技術に特に良く適応している。印刷するとインク組成物が周囲空気中の湿分と反応し、および／または触媒がＵＶ光によって活性化されて硬化したインクが形成する。硬化したインクは、使用される特定の成分配合次第で、硬質でも柔軟であっても良い。
【００６３】
場合によっては、インクが炭素質物質を含まないセラミック材料に転換するまで、すなわち印刷された基材が熱分解するまで、基材およびインクをさらに加熱することが望ましいかもしれない。
【００６４】
基材に画像形成した後、顔料フリーまたはクリアコート組成物で画像を被覆して、画像の耐候性および耐久性を向上させることが望ましいかもしれない。このようなクリアコート組成物は、酸生成触媒を（ａ）２個の反応性シリル基を有する化合物、および（ｂ）少なくとも３個の反応性シリル基を有する化合物の少なくとも１つと組み合わせて製造できる。クリアコート組成物の特性は、インク組成物について前述したように調節できる。クリアコート組成物は、あらゆる手段を使用して画像に塗布されても良く、好ましくはインクジェット印刷技術を使用して、画像および／または基材に塗布される。
【００６５】
実施例
ＭＩＣＲＯＬＩＴＨ顔料チップはデラウェア州ニューポートのＣｉｂａ  Ｓｐｅｃｉａｌｔｙ  Ｃｈｅｍｉｃａｌｓ  Ｐｉｇｍｅｎｔｓ  Ｄｉｖｉｓｉｏｎから入手した。ＭＩＣＲＯＬＩＴＨ  Ａ  ＷＨＩＴＥ  Ｒ−Ａは、Ｃ．Ｉ．Ｐｉｇｍｅｎｔ白色６（二酸化チタン）のエチルセルロースキャリア樹脂中７５重量％分散体である。黄色顔料チップＭＩＣＲＯＬＩＴＨ  Ｔ  ３Ｒ−Ｔは、Ｃ．Ｉ．Ｐｉｇｍｅｎｔ黄色１１０の変性ロジンエステル中４０重量％分散体である。ＭＩＣＲＯＬＩＴＨ  Ａ  ＢＬＡＣＫ  Ｃ−Ａは、Ｃ．Ｉ．Ｐｉｇｍｅｎｔ黒色７のエチルセルロースキャリア樹脂中６０重量％分散体である。
【００６６】
ＲＡＶＥＮ  １２００  ＦＵＲＮＡＣＥ  ＢＬＡＣＫ（Ｃ．Ｉ．Ｐｉｇｍｅｎｔ黒色７）は、ジョージア州マリエッタのＣｏｌｕｍｂｉａｎ  Ｃｈｅｍｉｃａｌ  Ｃｏ．Ｉｎｃ．から入手した。
【００６７】
セラミックメディア（０．３ｍｍ）は、ニュージャージー州マウンテンサイドのＳａｉｎｔ−Ｇｏｂａｉｎ  Ｉｎｄｕｓｔｒｉａｌ  Ｃｅｒａｍｉｃｓ  Ｉｎｃ．のＳＥＰＲ  Ｃｏ．から入手した。
【００６８】
粘度測定は、マサチューセッツ州ミドルバラのＢｒｏｏｋｆｉｅｌｄ  Ｅｎｇｉｎｅｅｒｉｎｇ  Ｌａｂｏｒａｔｏｒｉｅｓ，Ｉｎｃ．から入手されるＢＲＯＯＫＦＩＥＬＤ  ＣＡＰ２０００コーンプレート粘度計を使用して、温度２５℃で実施した。
【００６９】
プリンター試験床は、スウェーデン国ストックホルムのＭｏｄｕｌａｒ  Ｉｎｋ  Ｔｅｃｈｎｏｌｏｇｙ（ＭＩＴ）印刷ヘッド（３０ｐＬ液滴容量、ノズル１２８個）およびモーター駆動のテーブルを有した。テーブルはＹ方向に移動して印刷ヘッドはＸ方向に移動し、ソフトウェアを使用してパターンを制御した。印刷ヘッドとテーブルの間の高さは、約１．５〜２ｍｍであり、ＭＩＴ（Ｎｕ−ｋｏｔｅの一部門）から入手される。
【００７０】
ＭＩＣＲＯＦＡＢ印刷ヘッドとは、テキサス州プレーノーのＭｉｃｒｏＦａｂ  Ｔｅｃｈｎｏｌｏｇｉｅｓ，Ｉｎｃ．から入手されるスクィーズモード単頭ノズル圧電インクジェット印刷ヘッドを指す。印刷ヘッドノズルの直径は５０μｍである。ジェッティングの周波数は１ｋＨｚである。最適ジェッティング条件を達成するように、圧力（Ｐ）、電圧（Ｖ1およびＶ2）およびパルス時間（Ｔ1およびＴ2）を調節した。インクをレザバーに装填する前に、インクを１μｍガラスフィルターで濾過した。
【００７１】
３Ｍ  ＣＯＬＤ  ＳＨＲＩＮＫ  ＱＳＩＩＩは、テキサス州オースティンのＭｉｎｎｅｓｏｔａ  Ｍｉｎｉｎｇ  ａｎｄ  Ｍａｎｕｆａｃｔｕｒｉｎｇ  Ｃｏｍｐａｎｙから得られる、電力の分配で使用されるシリコーンゴム中電圧コールドシュリンクスプライスである。
【００７２】
ＨＰ５００ｓは、カリフォルニア州パロアルトのＨｅｗｌｅｔｔ−Ｐａｃｋａｒｄ  Ｃｏｍｐａｎｙ，Ｉｎｃ．から入手される５１６２６Ａ  ＨＰ黒色インクジェットプリントカートリッジで使用される黒色インクを指す。
【００７３】
Ｎｕ−ｋｏｔｅインクジェットインクは、高沸点炭化水素溶剤中の顔料分散体であり、テネシー州フランクリンのＮｕ−ｋｏｔｅ  Ｉｎｔｅｒｎａｔｉｏｎａｌ，Ｉｎｃ．から入手された。
【００７４】
以下の実施例で使用した「シリコーン剥離ライナー」は、シリコーン被覆ポリエステルフィルムであった。
【００７５】
テフロンシールテープは、デラウェア州ウィルミントンのＥ．Ｉ．ｄｕ  Ｐｏｎｔ  ｄｅ  Ｎｅｍｏｕｒｓ  ａｎｄ  Ｃｏ．から入手した。
【００７６】
マイヤーロッドは、カリフォルニア州ホイッティアーのＲ＆Ｄ  Ｓｐｅｃｉａｌｔｉｅｓから入手した。
【００７７】
ＴＣＭ  Ｄｉａｍｏｎｄ  Ｇｒａｄｅ（ＤＧ）とは、３ＭTMＳｃｏｔｃｈｌｉｔｅTMＤｉａｍｏｎｄ  ＧｒａｄｅTMＶＩＰ（視覚効果性能）反射シート＃３９７０を指し、ミネソタ州セントポールのＭｉｎｎｅｓｏｔａ  Ｍｉｎｉｎｇ  ａｎｄ  Ｍａｎｕｆａｃｔｕｒｉｎｇ  Ｃｏｍｐａｎｙから入手される。
【００７８】
Ｈｉｇｈ  Ｉｎｔｅｎｓｉｔｙシート（ＨＩＳ）とは、３ＭTMＳｃｏｔｃｈｌｉｔｅTMＨｉｇｈ  Ｉｎｔｅｎｓｉｔｙ等級反射シートシリーズ＃３８７０を指し、Ｍｉｎｎｅｓｏｔａ  Ｍｉｎｉｎｇ  ａｎｄ  Ｍａｎｕｆａｃｔｕｒｉｎｇ  Ｃｏｍｐａｎｙから入手される。
【００７９】
「ＩＮＴＲＡＴＨＥＲＭ  ＹＥＬＬＯＷ３４６」とは、コネチカット州スタムフォードのＣｒｏｍｐｔｏｎ  ＆  Ｋｎｏｗｌｅｓ  Ｃｏｒｐ．から入手される黄色染料である。
【００８０】
ＰＩＧＭＥＮＴ  ＢＬＵＥ  １５：１は、ニュージャージー州バッドレイクのＢＡＳＦ  Ｃｏｒｐ．から入手された。
【００８１】
「ＲＨＯＤＯＲＳＩＬ  ＰＨＯＴＯＩＮＩＴＩＡＴＯＲ  ２０７４」（［（１−メチルエチル）フェニル］（メチルフェニル）ヨードニウムテトラキス（ペンタフルオロフェニル）ホウ酸塩の商品名）は、ニュージャージー州クランベリーのＲｈｏｄｉａ，Ｉｎｃ．から入手される。
【００８２】
３Ｍ透明フィルムテープ６１０は、ミネソタ州セントポールのＭｉｎｎｅｓｏｔａ  Ｍｉｎｉｎｇ  ａｎｄ  Ｍａｎｕｆａｃｔｕｒｉｎｇ  Ｃｏｍｐａｎｙによって販売される。
【００８３】
「ＭＥＫ」とは、メチルエチルケトンを意味する。
【００８４】
メタクリロキシプロピルトリメトキシシラン、テトラエトキシシラン、１，３−ジメチルテトラメトキシジシロキサン、および３−グリシドキシプロピルトリメトキシシランは、ペンシルベニア州ブリストルのＵｎｉｔｅｄ  Ｃｈｅｍｉｃａｌ  Ｔｅｃｈｎｏｌｏｇｉｅｓ，Ｉｎｃ．Ｐｅｔｒａｒｃｈ  Ｓｙｓｔｅｍｓから入手された。
【００８５】
シラノール末端ポリジメチルシロキサンは、ペンシルベニア州タリータウンのＰＡ  Ｇｅｌｅｓｔ  Ｉｎｃ．から入手された。
【００８６】
トリエトキシシラン末端ポリジメチルシロキサンは、Ｇｅｌｅｓｔ  Ｉｎｃ．から得られた。
【００８７】
ＳＩＬＷＥＴ  Ｌ７７は、コネチカット州グリニッジのＷｉｔｃｏ，Ｉｎｃ．から得られるシリコーン分散剤（ポリエチレンオキシド−シリコーンブロック共重合体ＡＰタイプ（アルキルペンダント鎖）、分子量６００、ＰＥＯ約７０％）である。
【００８８】
ポリジエトキシシロキサンは、Ｇｅｌｅｓｔ，Ｉｎｃ．から得られた。
【００８９】
特に断りのない限り、以下の実施例で調製したあらゆるインクは、１μｍ孔径のガラスフィルターを通過させた。
【００９０】
特に断りのない限り、以下の実施例で使用した材料は、例えばウィスコンシン州ミルウォーキーのＡｌｄｒｉｃｈ  Ｃｈｅｍｉｃａｌ  Ｃｏ．などの総合化学薬品供給元から入手した。
【００９１】
実施例１
この実施例では、顔料チップが着色剤として使用されるシリコーンベースのインクの調製について述べる。「シリコーンベース」のインクとは、概して硬化後に柔軟なインクを意味する。
【００９２】
１０部のＭＩＣＲＯＬＩＴＨ  Ａ  ＷＨＩＴＥ  Ｒ−Ａに１０部のシクロヘキサノン、２０部の１，３−ジメチルテトラメトキシジシロキサン、２０部のメタクリロキシプロピルトリメトキシシラン、および４０部のシラノール末端ポリジメチルシロキサン（２０〜３５ｃｐｓ（ｍＰａｓ））を添加した。０．３ｍｍ径のセラミックメディアを使用して、ボールミル内でインクを２時間磨砕し、３部のＲＨＯＤＯＲＳＩＬ  ＰＨＯＴＯＩＮＩＴＩＡＴＯＲ  ２０７４を混合しながら添加した。１μｍ孔径のガラスフィルターでインクを濾過した。
【００９３】
６号マイヤーロッドを使用して、黒色３Ｍ  ＣＯＬＤ  ＳＨＲＩＮＫ  ＱＳＩＩＩシリコーンゴムにインク溶液を塗布した（未乾燥塗膜厚０．１４ｃｍ）。「Ｈ」タイプのバルブを使用してＦｕｓｉｏｎ  ＵＶ  Ｓｙｓｔｅｍｓ処理装置でコーティングを硬化した。暴露条件は５０フィート／分で２００ｍＪ／ｃｍ2であった。
【００９４】
硬化後、インクバインダーは、実質的に架橋したポリシロキサンであった。インクを１０〜１２センチポアズ（ｃｐｓ（ｍＰａｓ））の粘度で調合し、前述のように圧電インクジェットプリンター試験床において、良好な粘稠度で成功裏にジェットした。インクコーティングは（ＡＳＴＭ  Ｄ３３５９−９５ａの試験方法Ｂに従ったクロスハッチフィルムにおける９０度テープスナップによる測定で）１００％付着性を示し、黒色３Ｍ  ＣＯＬＤ  ＳＨＲＩＮＫ  ＱＳＩＩＩ基材上で良好な色の対比を示した。被覆されたサンプルを５Ｍ  ＮａＣｌに９０日間、および６０℃で７日間浸漬した後もコーティングは変化しなかった。インクコーティングはゴム状で非常に可撓性であり、１８０度折り畳んでも破損しなかった。室温での３ヶ月の保管後に、インク調合物は安定していた。
【００９５】
実施例２
この実施例では、実施例１で調製したインクの有用性を実証する。種々のインク調合物のための進行接触角を第１表に列挙する（Ｒａｍｅ−Ｈａｒｔ接触角度計を使用してＡＳＴＭ  Ｄ５９４６に従って測定し、液体インクの液滴を基材の表面にのせて、進行接触角度を３回測定して平均した）。いずれの場合も、実施例１のシリコーンインクは従来のインクよりも優れた浸潤性を有した。
【００９６】
【表１】
0004567267.tif 000006
【００９７】
実施例３
この実施例では、顔料チップが着色剤として使用されるケイ酸塩ベースのインクの調製について述べる。「ケイ酸塩ベース」のインクとは、概して硬化後に硬質のインクを指す。
【００９８】
６部のＭＩＣＲＯＬＩＴＨ  Ａ  ＷＨＩＴＥ  Ｒ−Ａに、７５部のテトラエトキシシラン（ウィスコンシン州ミルウォーキーのＦｌｕｋａ  Ｃｈｅｍｉｃａｌ  Ｃｏｒｐから入手される）および２５部のメタクリロキシプロピルトリメトキシシランを添加した。０．３ｍｍ径のセラミックメディアを使用して、ボールミル内で溶液を２時間磨砕した。３部のＲＨＯＤＯＲＳＩＬ光重合開始剤２０７４を混合しながら添加して、溶液を濾過した。インクの粘度は、１３〜１５ｃｐｓ（ｍＰａｓ）であった。６号マイヤーロッドで、ポリメチルメタクリレート（ＰＭＭＡ）シートにインクを塗布した（公称未乾燥塗膜厚は０．１４ｃｍであった）。暴露条件は５０フィート／分で１９０ｍＪ／ｃｍ2であった。硬化したコーティングは堅く光沢があった。
【００９９】
コーティングは３Ｍ  Ｄｉａｍｏｎｄ  Ｇｒａｄｅ（ＤＧ）および３Ｍ  Ｈｉｇｈ  Ｉｎｔｅｎｓｉｔｙ  Ｓｈｅｅｔｉｎｇ（ＨＩＳ）に１００％付着性を示した。付着性は、ＡＳＴＭ  Ｄ３３５９−９５ａの試験方法Ｂに従いクロスハッチフィルムにおける９０度テープスナップによって測定した。１００％付着性はスクエアが全く除去されないことに該当し、０％は全てのスクエアが除去されることに該当する。
【０１００】
インクコーティングの耐久性を試験した。水に９０日間、または酸溶液（０．１ＭのＨＣｌ）に９０日間、または５５℃で１００％湿度に２日間コーティングを浸漬しても、３Ｍテープ６１０号（ＡＳＴＭ  Ｄ３３５９−９５ａ試験方法Ｂ）を使用した９０度クロスハッチスナップ試験から判断して、付着性に変化はなかった。さらにコーティングは優れた耐溶剤性（６０〜８０回のＭＥＫ往復摩擦：ハンマーヘッドに輪ゴムで固着した１片のフェルトを装着した。所定の溶剤に装置を浸し、前後に往復して軽く手でコーティングをこすった（往復の摩擦が１サイクル）。こすられた領域のコーティングが完全に除去された時の往復摩擦の回数を記録した。）を示し、インクコーティング表面をスチールウールで往復３回軽くこするスチールウール試験において耐磨耗性を示した。
【０１０１】
実施例４
この実施例では、顔料チップが着色剤として使用されるシリコーンベースのインクの調製について述べる。
【０１０２】
１０部のＭＩＣＲＯＬＩＴＨ  ＡＷＨＩＴＥ  Ｒ−Ａに１０部のシクロヘキサノンを添加して、良く混合して均一のペーストを形成した。ペーストに８０部の１，３−ジメチルテトラメトキシジシロキサンを徐々に混合しながら添加した。２ｍｍ径ガラスビーズを使用して、溶液をボールミルで２時間磨砕した。３部のＲＨＯＤＯＲＳＩＬ光重合開始剤２０７４を混合しながら添加して、溶液を濾過した。インクは少なくとも１日間安定していた。それは実施例１に述べた条件下で非常に急速に硬化して、ここで述べたようなＱＳＩＩＩに対して１０〜２０％の付着性を示した。
【０１０３】
実施例５
この実施例では、顔料チップが着色剤として使用されるシリコーンベースのインクの調製について述べる。
【０１０４】
２０部のＭＩＣＲＯＬＩＴＨ  Ａ  ＷＨＩＴＥ  Ｒ−Ａに２０部の１−プロパノールを添加して、良く混合して均一のペーストを形成した。ペーストに６０部の１，３−ジオクチルテトラエトキシジシロキサンを徐々に混合しながら添加した。３部のＲＨＯＤＯＲＳＩＬ光重合開始剤２０４７を添加し、２ｍｍ径ガラスビーズを使用して、溶液をボールミルで２時間磨砕して濾過した。インクは少なくとも１日間安定しており、硬化して実施例４と同様の結果を与えた。
【０１０５】
実施例６
この実施例では、顔料チップが着色剤として使用されるシリコーンベースのインクの調製について述べる。
【０１０６】
１０部のＭＩＣＲＯＬＩＴＨ  Ａ  ＷＨＩＴＥ  Ｒ−Ａに、１０部のシクロヘキサノンおよび４０部のテトラエトキシシランを添加して、良く混合して均一なペーストを形成した。ペーストに４０部シラノール末端ポリジメチルシロキサン（２０〜３５ｃｐｓ（ｍＰａｓ））を徐々に混合しながら添加した。２ｍｍ径ガラスビーズを使用して、溶液をボールミルで２時間磨砕して濾過した。３部のＲＨＯＤＯＲＳＩＬ光重合開始剤２０７４を混合しながら添加して、溶液を濾過した。インクは少なくとも１日間安定していた。それは実施例１に述べた条件下で非常に急速に硬化して、ここで述べたようなＱＳＩＩＩに対して２０〜３０％の付着性を示した。
【０１０７】
実施例７
この実施例では、顔料チップが着色剤として使用されるシリコーンベースのインクの調製について述べる。
【０１０８】
１０部のＭＩＣＲＯＬＩＴＨ  Ａ  ＷＨＩＴＥ  Ｒ−Ａに、１０部のシクロヘキサノン、２０部のメタクリロキシプロピルトリメトキシシラン、および２０部の１，３−ジオクチルテトラエトキシジシロキサンを添加して良く混合して均一のペーストを形成した。ペーストに４０部のシラノール末端ポリジメチルシロキサン（２０〜３５ｃｐｓ（ｍＰａｓ））を徐々に混合しながら添加した。２ｍｍ径ガラスビーズを使用して、溶液をボールミルで２時間磨砕して濾過した。３部のＲＨＯＤＯＲＳＩＬ  ＰＨＯＴＯＩＮＩＡＴＯＲを混合しながら添加してインクを濾過した。３１ｃｐｓ（ｍＰａｓ）の粘度を有したインクは、少なくとも３日間安定していた。インクは実施例１に述べた条件下で非常に迅速に硬化して、ここで述べたようなＱＳＩＩＩに対して１００％の付着性を示した。
【０１０９】
実施例８
この実施例では、顔料チップが着色剤として使用されるシリコーンベースのインクの調製について述べる。
【０１１０】
１０部のＭＩＣＲＯＬＩＴＨ  Ａ  ＷＨＩＴＥ  Ｒ−Ａに、１０部のシクロヘキサノン、２０部のメタクリロキシプロピルトリメトキシシラン、および２０部の１，３−ジオクチルテトラエトキシジシロキサンを添加して、良く混合して均一のペーストを形成した。ペーストに８０部のシラノール末端ポリジメチルシロキサン（２０〜３５ｃｐｓ（ｍＰａｓ））を徐々に混合しながら添加した。０．３ｍｍ径セラミックメディアを使用して、ボールミルでインクを２時間磨砕して、３部のＲＨＯＤＯＲＳＩＬ光重合開始剤を混合しながら添加した。インクを１μｍ孔径のガラスフィルターで濾過した。３３ｃｐｓ（ｍＰａｓ）の粘度を有したインクは、少なくとも３日間安定していた。インクは実施例１に述べた条件下で非常に迅速に硬化して、ここで述べたような３Ｍ  ＣＯＬＤ  ＳＨＲＩＮＫ  ＱＳ  ＩＩＩ基材に対して１００％の付着性を示した。
【０１１１】
実施例９
この実施例では、顔料チップが着色剤として使用されるシリコーンベースのインクの調製について述べる。
【０１１２】
１０部のＭＩＣＲＯＬＩＴＨ  Ａ  ＷＨＩＴＥ  Ｒ−Ａに、１０部のシクロヘキサノン、２０部のメタクリロキシプロピルトリメトキシシラン、および２０部のテトラエトキシシランを添加して良く混合して均一のペーストを形成した。ペーストに４０部シラノール末端ポリジメチルシロキサン（２０〜３５ｃｐｓ（ｍＰａｓ））を徐々に混合しながら添加した。０．３ｍｍ径セラミックメディアを使用して、ボールミルでインクを２時間磨砕して、３部のＲＨＯＤＯＲＳＩＬ  ＰＨＯＴＯＩＮＩＡＴＯＲを混合しながら添加した。インクを１μｍ孔径のガラスフィルターで濾過した。インクは、少なくとも７日間安定していた。インクは実施例１に述べた条件下で非常に迅速に硬化して、実施例２で述べたようなシリコーン剥離ライナーに対して７０％の付着性を示した。
【０１１３】
実施例１０
この実施例では、顔料チップが着色剤として使用されるケイ酸塩ベースのインクの調製について述べる。
【０１１４】
７部のＭＩＣＲＯＬＩＴＨ  Ａ  ＷＨＩＴＥ  Ｒ−Ａに、１０部のシクロヘキサノン、２０部の１，３−ジメチルテトラメトキシジシロキサン、２０部のメタクリロキシプロピルトリメトキシシラン、および４０部のシラノール末端ポリジメチルシロキサン（２０〜３５ｃｐｓ（ｍＰａｓ））を添加した。０．３ｍｍ径セラミックメディアを使用して、ボールミルでインクを２時間磨砕して、３部のＲＨＯＤＯＲＳＩＬ  ＰＨＯＴＯＩＮＩＴＩＡＴＯＲ  ２０７４を混合しながら添加した。インクを１μｍ孔径のガラスフィルターで濾過した。１３ｃｐｓ（ｍＰａｓ）の粘度を有したインクは、少なくとも７日間安定していた。それは実施例１に述べた条件下で迅速に硬化して、ここで述べたようなＱＳ  ＩＩＩに対して１００％付着性を有した。インクは実施例１に述べるようにして、成功裏にインクジェット印刷された。
【０１１５】
実施例１１
この実施例では、顔料チップが着色剤として使用されるシリコーンベースのインクの調製について述べる。
【０１１６】
１０部のＭＩＣＲＯＬＩＴＨ  Ａ  ＢＬＡＣＫ  Ｃ−Ａ顔料チップに、１０部のシクロヘキサノン、２０部の１，３−ジメチルテトラメトキシジシロキサン、２０部のメタクリロキシプロピルトリメトキシシラン、および４０部のシラノール末端ポリジメチルシロキサン（２０〜３５ｃｐｓ（ｍＰａｓ））を添加した。０．３ｍｍ径セラミックメディアを使用して、ボールミルでインクを２時間磨砕して、３部のＲＨＯＤＯＲＳＩＬ光重合開始剤２０７４を混合しながら添加した。インクを１μｍ孔径のガラスフィルターで濾過した。インクは、少なくとも７日間安定していた。実施例１に述べた条件下で硬化すると、ここで述べたような３Ｍ  Ｈｉｇｈ  Ｉｎｔｅｎｓｉｔｙシーティングに対して８０％付着性を有する、光沢のあるインクが得られた。コーティングにはいくらかのディウェッティングが観察された。
【０１１７】
実施例１２
この実施例では、顔料チップが着色剤として使用されるケイ酸塩ベースのインクの調製について述べる。
【０１１８】
１０部のＭｉｃｒｏｌｉｔｈ  Ａ  Ｂｌａｃｋ  Ｃ−Ａ顔料チップに、１０部のシクロヘキサノン、２０部のテトラエトキシシラン、２０部のメタクリロキシプロピルトリメトキシシラン、および４０部のシラノール末端ポリジメチルシロキサン（２０〜３５ｃｐｓ（ｍＰａｓ））を添加した。０．３ｍｍ径セラミックメディアを使用して、ボールミルでインクを２時間磨砕して、３部のＲＨＯＤＯＲＳＩＬ  ＰＨＯＴＯＩＮＩＡＴＯＲを混合しながら添加した。インクを１μｍ孔径のガラスフィルターで濾過した。インクは、少なくとも７日間安定していた。実施例１に述べた条件下で硬化すると、ここで述べたような３Ｍ  Ｈｉｇｈ  Ｉｎｔｅｎｓｉｔｙシーティングに対して０％付着性を有する光沢のあるインクが得られた。コーティングにはディウェッティングが観察されなかった。
【０１１９】
実施例１３
この実施例では、顔料チップが着色剤として使用されるケイ酸塩ベースのインクの調製について述べる。
【０１２０】
１０部のＭｉｃｒｏｌｉｔｈ  Ａ  Ｂｌａｃｋ  Ｃ−Ａ顔料チップに、１０部のシクロヘキサノン、４０部のテトラエトキシシラン、２０部のメタクリロキシプロピルトリメトキシシランおよび２０部のシラノール末端ポリジメチルシロキサン（２０〜３５ｃｐｓ（ｍＰａｓ））を添加した。０．３ｍｍ径セラミックメディアを使用して、ボールミルでインクを２時間磨砕して、３部のＲＨＯＤＯＲＳＩＬ光重合開始剤２０７４を混合しながら添加した。インクを１μｍ孔径のガラスフィルターで濾過した。インクは、少なくとも７日間安定していた。実施例１に述べられた条件下で硬化すると、ここで述べたような３Ｍ  Ｈｉｇｈ  Ｉｎｔｅｎｓｉｔｙシーティングに対して０〜３０％付着性を有する光沢のあるインクが得られた。コーティングにはディウェッティングが観察されなかった。
【０１２１】
実施例１４
この実施例では、顔料チップが着色剤として使用されるケイ酸塩ベースのインクの調製について述べる。
【０１２２】
１０部のＭＩＣＲＯＬＩＴＨ  Ａ  ＢＬＡＣＫ  Ｃ−Ａ顔料チップに、１０部のシクロヘキサノン、４０部のテトラエトキシシラン、および４０部のシラノール末端ポリジメチルシロキサン（２０〜３５ｃｐｓ（ｍＰａｓ））を添加した。０．３ｍｍ径セラミックメディアを使用して、ボールミルでインクを２時間磨砕して、３部のＲＨＯＤＯＲＳＩＬ光重合開始剤２０７４を混合しながら添加した。インクを１μｍ孔径のガラスフィルターで濾過した。インクは、少なくとも７日間安定していた。実施例１に述べられた条件下で硬化すると、ここで述べたような３Ｍ  Ｈｉｇｈ  Ｉｎｔｅｎｓｉｔｙシーティングに対して６０〜８０％の付着性が観察された。コーティングにはディウェッティングが観察されなかった。
【０１２３】
実施例１５
この実施例では、顔料チップが着色剤として使用されるケイ酸塩ベースのインクの調製について述べる。
【０１２４】
１０部のＭＩＣＲＯＬＩＴＨ  Ａ  ＢＬＡＣＫ  Ｃ−Ａ顔料チップに、１０部のシクロヘキサノン、６０部のテトラエトキシシラン、および２０部メタクリロキシプロピルトリメトキシシランを添加した。０．３ｍｍ径セラミックメディアを使用して、ボールミルでインクを２時間磨砕して、３部のＲＨＯＤＯＲＳＩＬ光重合開始剤２０７４を混合しながら添加した。インクを１μｍ孔径のガラスフィルターで濾過した。インクは、少なくとも７日間安定していた。実施例１に述べた条件下で硬化すると、ここで述べたような３Ｍ  Ｈｉｇｈ  Ｉｎｔｅｎｓｉｔｙおよび３Ｍ  Ｄｉａｍｏｎｄ  Ｇｒａｄｅシーティング双方に対して６０〜８０％の付着性が観察される、光沢のあるインクが得られた。コーティングにはディウェッティングが観察されなかった。
【０１２５】
実施例１６
この実施例では、顔料チップが着色剤として使用されるケイ酸塩ベースのインクの調製について述べる。
【０１２６】
１０部のＭＩＣＲＯＬＩＴＨ  Ａ  ＢＬＡＣＫ  Ｃ−Ａ顔料チップに、６７．５部のテトラエトキシシランおよび２２．５部のメタクリロキシプロピルトリメトキシシランを添加した。０．３ｍｍ径セラミックメディアを使用して、ボールミルでインクを２時間磨砕して、３部のＲＨＯＤＯＲＳＩＬ光重合開始剤２０７４を混合しながら添加した。インクを１μｍ孔径のガラスフィルターで濾過した。インクは、少なくとも１４日間安定していた。実施例１に述べられた条件下で硬化すると、ここで述べたような３Ｍ  Ｈｉｇｈ  Ｉｎｔｅｎｓｉｔｙおよび３Ｍ  Ｄｉａｍｏｎｄ  Ｇｒａｄｅシーティング双方に対して１００％の付着性が観察された。コーティングにはディウェッティングが観察されなかった。
【０１２７】
実施例１７
この実施例では、本発明に従ったインクの有用性を実証する。特に断りのない限り、インクは実施例１に述べたようにして塗布して硬化した。
【０１２８】
【表２】
0004567267.tif 000007
【０１２９】
実施例１８
この実施例では、シリコーンベースのインクのジェッティングを実証する。インクは次のようにして調製した。
【０１３０】
５部のＭｉｃｒｏｌｉｔｈ  Ｒ−Ａに、１０部のシクロヘキサノン、２０部の１，３−ジメチルテトラメトキシジシロキサン、および２０部のメタクリロキシプロピルトリメトキシシランを混合しながら逐次添加した。混合物を良く混合して均一なペーストを形成し、続いて４０部のシラノール末端ポリジメチルシロキサンを徐々に添加した。０．３ｍｍ径セラミックメディアを使用して、ボールミルでインクを２時間磨砕した。インクを１μｍ孔径のガラスフィルターで濾過した。インクに５部のＲＨＯＤＯＲＳＩＬ光重合開始剤２０７４を添加した。得られたインクの粘度は、１２．６ｃｐｓ（ｍＰａｓ）と測定された。
【０１３１】
対照として、上述の調合物に溶液を混合して、Ｍｉｃｒｏｌｉｔｈ  Ｒ−Ａを含有しない溶液も調製した。この溶液の粘度は、４．７ｃｐｓ（ｍＰａｓ）と測定された。
【０１３２】
スクィーズモード単頭ノズル圧電インクジェット印刷ヘッドであるＭｉｃｒｏｆａｂ印刷ヘッドを使用して、インクのジェット性を試験した。印刷ヘッドノズル径は、５０μｍであった。ジェッティングの周波数は、１ｋＨｚであった。最適のジェッティング条件を達成するために、圧力（Ｐ）、電圧（Ｖ1およびＶ2）およびパルス時間（Ｔ1およびＴ2）を調節した。インクレザバーに装填する前に、インクを１μｍガラスフィルターで濾過した。
【０１３３】
上記インクを圧力−４．２１〜−４．３７単位、Ｖ1＝０〜−５、Ｖ2＝−１００〜−９５、Ｔ1＝１００μｓ、Ｔ2＝８０〜１００μｓでむらなくジェットした。顔料チップを含まないシリコーン溶液は、圧力−４．４９、Ｖ1＝−５〜−２５、Ｖ2＝−９５〜−７５、Ｔ1＝５０〜８０μｓ、Ｔ2＝５５〜８０μｓでジェットした。どちらの場合もＶ1およびＴ1が大きいほど、ジェットされた液滴は、付随体形成がより少なく尾部が長い。インクおよび溶液の双方が、ＱＳＩＩＩシリコーンゴムにジェットされた。意外なことに溶液は、基材に到達後、顕著に流れなかった。
【０１３４】
実施例１９
この実施例では、本発明に従ったシリコーンベースインクのシリコーンゴム基材上へのインクジェット印刷を実証する。
【０１３５】
１０部のシクロヘキサノン、２０部の１，３−ジメチルテトラメトキシジシロキサン、４０部のシラノール末端ポリジメチルシロキサン、および２０部のメタクリロキシプロピルトリメトキシシランを使用して、溶液を調製した。溶液を磁気撹拌棒で３０分間良く混合した。
【０１３６】
ブレードミキサーを使用して、１０部のＭＩＣＲＯＬＩＴＨ  Ｒ−Ａおよび４０部の上記溶液を１０〜１５分間、均質になるまで激しく混合して顔料ミルベースを調製した。ミルベース２．０部および２．７部をそれぞれ６部の上記溶液で希釈し、６０分間ボールミルで磨砕して、顔料の含有量が異なる２種のインクを調製した。これらの各インクに対して、５重量％のＲＨＯＤＯＲＳＩＬ光重合開始剤２０７４を添加した。これらのインクのインク粘度は、１０〜１３ｃｐｓ（ｍＰａｓ）と測定された。１μｍのガラスフィルターを通してインクを濾過した。
【０１３７】
インクを液滴オンデマンドインクジェットプリンター試験床に組み込んだ。印刷された画像は、シリコーンゴムＱＳＩＩＩ上に生成された。中圧水銀灯をプリンターに組み込んで、画像を印刷しながら放射線硬化した。ノズル５６個の内２８個、またはノズル５６個の内５２個を絶え間なく射出して画像を生成した。どちらの条件でも、全印刷工程中に検知できる線の欠損（ノズルの詰まり）なしに、インクは基材上にジェットされ印刷された。得られた画像は、適度に良好な付着性を持つ端が鮮明な白色の線であった。顔料含有量がより高い画像は、黒色基材に対して顕著により良好な色の対比を示した。
【０１３８】
実施例２０
この実施例では、シリコーン剥離ライナー上へのシリコーンベースインクのインクジェット印刷を実証する。
【０１３９】
インクを実施例１９と同様にして調製した。インクをシリコーン被覆剥離ライナー上にインクジェット印刷して、画像を生成した。５６個の内５２個のノズルを絶え間なく射出して、試験床を使用した。印刷中に、ノズルの詰まりを示す検知できる線の欠損はなかった。得られた画像は、シリコーンライナーを非常に良好に湿潤させる白色の線であった。画像は良好な端の鮮明さと、良好な色の対比を示した。
【０１４０】
実施例２１
この実施例では、再帰反射性シートへのケイ酸塩インクのインクジェット印刷を実証する。
【０１４１】
６０部のテトラエトキシシランおよび２０部のメタクリロキシプロピルトリメトキシシランを混合して、溶液を調製した。溶液を磁気撹拌棒で３０分間良く混合した。
【０１４２】
３部のＭＩＣＲＯＬＩＴＨ  Ｃ−Ｋを上述の溶液２７部に添加して、ボールミルで１〜２時間磨砕した。５部の溶液および５部のシクロヘキサノンを混合物に添加して、磁気撹拌棒で３０分間混合した。次に２部のＲＨＯＤＯＲＳＩＬ光重合開始剤２０７４を添加して、さらに３０分間混合した。測定されたインク粘度は、１０００ｒｐｍで１２．８ｃｐｓ（ｍＰａｓ）であった。インクを１μｍガラスフィルターで濾過した。
【０１４３】
上述のインクを液滴オンデマンドインクジェットプリンター試験床に組み込んだ。画像を再帰反射性シートＨｉｇｈ  ＩｎｔｅｓｉｔｙおよびＤｉａｍｏｎｄ  Ｇｒａｄｅにそれぞれ印刷した。移動する印刷ヘッドの後に従う、強度１１Ｗ／ｃｍ2の中圧水銀灯（ＺＦＯＳ  ＵＳＡ，Ｉｎｃ．から入手されるＵＬＴＲＡＣＵＲＥ  １００ＳＳ  ＰＬＵＳ）を使用して、印刷されたインクを局部硬化して、印刷しながら画像を硬化した。印刷ヘッドのノズル５６個の内５２個を絶え間なく射出して、双方の画像を印刷した。得られた画像は、優れた光沢と色の対比を示す黒色の直線であった。画像は基材に対して適度な付着性を示した。
【０１４４】
実施例２２
この実施例では、顔料が着色剤として使用されるシリコーンベースのインクの調製について述べる。
【０１４５】
ポリジエトキシシロキサン（６部、８ｃｐｓ（ｍＰａｓ））、２部のメタクリロキシトリメトキシシラン、および０．６４部のＳＩＬＷＥＴ  Ｌ７７を組み合わせ、良く混合した。０．８部のＣＯＬＵＭＢＩＡ  ＲＡＶＥＮ  １２００  ＦＵＲＮＡＣＥ  ＢＬＡＣＫを絶え間なく撹拌しながら溶液に徐々に添加した。混合物を１２部の０．３ｍｍセラミックメディアと共に、１０〜２０ｒｐｍで少なくとも１８時間ボールミル内で磨砕した。得られるインクは、少なくとも１２時間安定していた。インク溶液にＲＨＯＤＯＲＳＩＬ光重合開始剤２０７４（０．２４部）を添加した。６号マイヤーバーを使用してＨｉｇｈ  Ｉｎｔｅｎｓｉｔｙシートにインクを塗布し（公称未乾燥塗膜厚０．０１４ｍｍ）、強度２００ｍＪ／ｃｍ2および総暴露量１２８Ｗ／ｃｍ2のＨタイプのランプを使用する、メリーランドロックビルのＦｕｓｉｏｎ  Ｕ．ＶからのＵＶ処理装置ＭＣ−６ＲＯＨ型で硬化した。コーティングは、クロスハッチ９０度テープスナップ試験（実施例３と同様）に基づいて、ＨＩＳに対して１００％付着性を示した。
【０１４６】
実施例２３
この実施例では、容易に分散する顔料が着色剤として使用される、混成シリコーン／ケイ酸塩ベースのインクの調製について述べる。
【０１４７】
ＰＩＧＭＥＮＴ  ＢＬＵＥ  １５：１（０．５部）を１．０部のシラノール末端ポリジメチルシロキサン（２０〜３０ｃｐｓ（ｍＰａｓ））、６部のポリジエトキシシロキサン（８ｃｐｓ（ｍＰａｓ））、および２部のメタクリロキシトリメトキシシランと共に混合した。１５部の０．３３ｍｍセラミックメディアを使用して、混合物をボールミルで１２ｒｐｍで１８時間磨砕した。インクは、少なくとも１２時間安定していた。得られたインクの粘度は７．３ｃｐｓ（ｍＰａｓ）であった。インク溶液に、０．０３部のＲＨＯＤＯＲＳＩＬ光重合開始剤２０７４を添加した。６号マイヤーバーでインクをＨｉｇｈ  Ｉｎｔｅｎｓｉｔｙシートに塗布し（公称未乾燥塗膜厚０．０１４ｍｍ）、実施例２２で述べたようにして総暴露時間３８４Ｗ／ｃｍ2で硬化した。コーティングは、ＡＳＴＭ  Ｄ３３５９−９５ａ試験方法Ｂによる測定で、１００％のクロスハッチ付着性を示した。
【０１４８】
実施例２４
この実施例では、容易に分散する顔料チップが着色剤として使用される、混成シリコーン／ケイ酸塩ベースのインクの調製について述べる。
【０１４９】
３部のテトラエトキシシランを１部のメタクリロキシトリメトキシシランと混合して、インクビヒクル溶液を調製した。
【０１５０】
１０部のＭＩＣＲＯＬＩＴＨ  Ｃ−Ｋ  顔料チップを４０部のインクビヒクル溶液と組み合わせて、ミルベースを調製した。混合物を均質になるまでブレードミキサーで混合した。ミルベースは２０％の顔料チップを含有した。
【０１５１】
ミルベース（２部）を６部のインクビヒクル溶液と混合した。溶液に０．２４部のシラノール末端ポリジメチルシロキサンおよび０．２４部のＲＨＯＤＯＲＳＩＬ光重合開始剤２０７４を添加した。６号マイヤーバーを使用して、インクＰＹＲＥＸガラス板に塗布し（公称未乾燥塗膜厚０．０１４ｍｍ）、実施例２２で述べたようにして総暴露時間２５６Ｗ／ｃｍ2で硬化した。コーティングは、ＡＳＴＭ  Ｄ３３５９−９５ａ試験方法Ｂによる測定で、１００％付着性を示した。油性マジック（イリノイ州ベルウッドのＰｅｎ  ＆  Ｐｅｎｃｉｌ，Ｉｎｃ．からのＳＨＡＲＰＩＥ）を使用してコーティング上に書き込むと、シリコーン含有コーティングによって玉状になり、ぬぐうだけで容易に落ちた。
【０１５２】
実施例２５
この実施例では、セラミックタイル上に耐久性のあるデジタル画像を形成する、本発明に従ったインクの使用法を示す。使用したセラミックタイルは、ウィスコンシン州バトラーのＡｍｅｒｉｃａｎ  Ｏｌｅａｎ  Ｔｉｌｅから入手される、３．５ｃｍ×３．５ｃｍのマッチグロス黒色ドット（黒色タイル）マッチ濃紺ドット（青色タイル）艶出しセラミックタイルであった。
【０１５３】
Ｍｉｃｒｏｌｉｔｈ  Ｒ−Ａ（３ｇ）を２７ｇのインクビヒクル溶液（３：１の割合のＴＥＯＳ／３−メタクリロキシプロピルトリメトキシシラン）に添加して、２５ｒｐｍのローラー上で４時間セラミックメディア（０．３ｍｍ径）と共に磨砕した。Ｒｈｏｄｏｒｓｉｌ光重合開始剤２０７４（０．３ｇ）をインクに溶解した。任意に触媒をシクロヘキサノンに５０％に溶解してから、インクに添加することもできる。
【０１５４】
５０００Ｈｚ、３５ＶでＭＩＴ印刷ヘッドを使用してインクジェット試験床でインクを印刷した。ＥＦＯＳ  Ｕｌｔｒａｃｕｒｅ  １００ＳＳユニットを印刷中に始動させた。つや出しセラミックタイルに文字を印刷した。
【０１５５】
焼成：
加熱炉ＴＨＥＲＭＯＬＹＮＥ（Ｓｙｂｒｏｎ製）を使用して、印刷したサンプルを加熱速度５℃／分で２１〜４００℃に、次に加熱速度２．５℃／分で４００〜１０００℃に加熱した。温度を１０００℃に５分間保った。サンプルを室温に自然に冷却した。焼成サンプルは、印刷されたパターンと色を保った。それらはセラミックタイルへの優れた付着性、良好な耐摩耗性、および耐溶剤性を示した。
【０１５６】
実施例２６
この実施例では、セラミックタイル上に耐久性のデジタル画像を形成する、本発明に従ったクリアコートで保護されたインクの使用法を示す。Ｍｉｎｎｅｓｏｔａ  Ｍｉｎｉｎｇ  ａｎｄ  Ｍａｎｕｆａｃｔｕｒｉｎｇ  Ｃｏｍｐａｎｙから入手される再帰反射性３８７０  Ｈｉｇｈ  Ｉｎｔｅｎｓｉｔｙシート上に、前の実施例からのインクを同一インクジェット試験床で前と同様に印刷して硬化した（焼成ステップなし）。硬化した印刷されたサンプルをクリア溶液をスプレーした。スプレー（ニューヨーク州ヨンカーのＰｒｅｃｉｓｉｏｎ  Ｖａｌｖｅ  Ｃｏｒｐ．からのＰＲＥＶＡＬ  ＳＰＲＡＹＥＲ）からおよそ１０ｃｍ離して、サンプルを保持した。Ｈバルブ（１．１７５ｗ／ｃｍ2光強度）を装着し、ライン速度５０フィート／分（１５．２ｍ／分）を有する、Ｆｕｓｉｏｎ  Ｓｙｓｔｅｍｓ  ＵＶ処理装置を使用してスプレーしたサンプルを硬化した。